(57)【要約】  本発明は、１種以上の充填剤、１種以上の結合剤、１種以上の増粘剤、および任意にさらなる添加剤を含む粉末モルタル用組成物であって、１種以上の結合剤のうちの少なくとも１種が澱粉を含み、１種以上の増粘剤のうちの少なくとも１種がエーテル化澱粉である、粉末モルタル用組成物に関する。本発明はさらに、特にスパックル混合物として使用するための対応する粉末モルタルに関する。【特許請求の範囲】
【請求項１】
１種以上の充填剤、１種以上の結合剤、１種以上の増粘剤、および任意にさらなる添加剤を含む組成物であって、前記１種以上の結合剤のうちの少なくとも１種が澱粉であり、前記１種以上の増粘剤のうちの少なくとも１種がエーテル化澱粉である、組成物。
【請求項２】
前記澱粉が、ジャガイモ澱粉、小麦澱粉、米澱粉、コーンスターチ、タピオカ澱粉、エンドウ澱粉、またはこれらの任意の組み合わせであり、好ましくは、小麦澱粉、および／もしくはジャガイモ澱粉、またはこれらの任意の組み合わせである、請求項１に記載の組成物。
【請求項３】
前記澱粉が、天然澱粉、アルファ化澱粉、押し出し澱粉、噴霧調理澱粉、噴霧乾燥澱粉、ドラム乾燥澱粉、冷水可溶性澱粉、冷水膨潤性澱粉、アニール澱粉、酸化澱粉、架橋澱粉、エステル化澱粉、または非変性天然澱粉からなる群から選択され、好ましくは、アルファ化澱粉、冷水膨潤性澱粉、酸化澱粉、または天然澱粉からなる群から選択される、請求項１〜２のいずれか１項に記載の組成物。
【請求項４】
前記澱粉が、全組成物の０．５重量％超〜７重量％未満、好ましくは、全組成物の０．６重量％超〜５重量％未満、より好ましくは、全組成物の０．７重量％超〜３重量％未満の量で存在する、請求項１〜３のいずれか１項に記載の組成物。
【請求項５】
前記澱粉が、天然のアルファ化澱粉、酸化澱粉、またはアルファ化澱粉であり、好ましくは、天然のアルファ化小麦澱粉、天然のアルファ化冷水膨潤性澱粉、酸化冷水膨潤性小麦澱粉、またはアルファ化冷水膨潤性小麦澱粉である、請求項１〜４のいずれか１項に記載の組成物。
【請求項６】
前記澱粉が、１５，０００ｇ／ｍｏｌ〜２００，０００，０００ｇ／ｍｏｌ、好ましくは２０，０００ｇ／ｍｏｌ〜１５０，０００，０００ｇ／ｍｏｌ、より好ましくは３０，０００ｇ／ｍｏｌ〜１００，０００，０００ｇ／ｍｏｌ、最も好ましくは５０，０００ｇ／ｍｏｌ〜５０，０００，０００ｇ／ｍｏｌの平均分子量ＭＷを有する１種以上の多糖類を含む、請求項１〜５のいずれか１項に記載の組成物。
【請求項７】
前記１種以上の充填剤が、炭酸カルシウム、炭酸カルシウムマグネシウム、硫酸カルシウム、パーライト、膨張パーライト、炭酸マグネシウム、ガラス、雲母、および樹脂マイクロビーズ、またはこれらの任意の組み合わせからなる群から選択され、好ましくは、炭酸カルシウム、および／または炭酸カルシウムマグネシウムからなる群から選択される、請求項１〜６のいずれか１項に記載の組成物。
【請求項８】
前記エーテル化澱粉が、モノクロロ酢酸ナトリウム、または一般式ＣｎＨ２ｎＯ（ｎ＝２〜５）を有するアルキレンオキシドでエーテル化されており、好ましくは、プロピレンオキシドでエーテル化されている、
および／または
前記エーテル化澱粉が、アルファ化エーテル化澱粉、押出エーテル化澱粉、噴霧調理エーテル化澱粉、噴霧乾燥エーテル化澱粉、ドラム乾燥エーテル化澱粉、冷水可溶性エーテル化澱粉、冷水膨潤性エーテル化澱粉、アニールエーテル化澱粉、酸化エーテル化澱粉、架橋エーテル化澱粉、またはエステル化エーテル化澱粉であり、好ましくは、アルファ化エーテル化澱粉、または架橋エーテル化澱粉である、請求項１〜７のいずれか１項に記載の組成物。
【請求項９】
前記エーテル化澱粉が、エーテル化ジャガイモ澱粉、エーテル化小麦澱粉、エーテル化米澱粉、エーテル化コーンスターチ、エーテル化タピオカ澱粉、エーテル化エンドウ澱粉、またはこれらの任意の組み合わせであり、好ましくは、エーテル化小麦澱粉、および／もしくはエーテル化ジャガイモ澱粉、またはこれらの任意の組み合わせである、請求項１〜８のいずれか１項に記載の組成物。
【請求項１０】
前記エーテル化澱粉が、アルファ化エーテル化澱粉であり、好ましくは、アルファ化架橋エーテル化澱粉であり、より好ましくは、アルファ化架橋エーテル化ジャガイモ澱粉である、請求項１〜９のいずれか１項に記載の組成物。
【請求項１１】
前記エーテル化澱粉が、前記組成物中に、全組成物の０．０１重量％超〜５重量％未満、好ましくは、全組成物の０．０２重量％超〜４重量％未満、より好ましくは、全組成物の０．０３重量％超〜３重量％未満、最も好ましくは、全組成物の０．０４重量％超〜２重量％未満の量で存在する、請求項１〜１０のいずれか１項に記載の組成物。
【請求項１２】
前記組成物が、少なくとも２種の増粘剤を含み、前記少なくとも２種の増粘剤が、エーテル化澱粉と、セルロースエーテル、セルロース系ガム、メチルセルロース、ヒドロキシエチルセルロース、ヒドロキシエチルメチルセルロース、デキストラン、カルボキシメチルデキストラン、デキストランスルホン酸塩、キトサン、キサンタンガム、カルボキシメチルセルロースまたはその塩、カラギーナン、ヒドロキシエチルヒドロキシプロピルセルロース、エチルヒドロキシエチルセルロース、ヒドロキシプロピルメチルセルロース、およびメチルヒドロキシルプロピルセルロース、ポリアクリルアミド、ポリアクリルアミドコポリマー、エチレン無水マレイン酸コポリマー、架橋カルボキシメチルセルロース、ポリビニルアルコールコポリマー、または架橋ポリエチレンオキシド、またはエステル化澱粉からなる群から選択され、好ましくは、セルロースエーテル、またはポリアクリルアミドからなる群から選択されるさらなる増粘剤と、である、請求項１〜１１のいずれか１項に記載の組成物。
【請求項１３】
前記組成物が、少なくとも３種の増粘剤を含み、前記少なくとも３種の増粘剤が、エーテル化澱粉と、セルロースエーテル、セルロース系ガム、メチルセルロース、ヒドロキシエチルセルロース、ヒドロキシエチルメチルセルロース、デキストラン、カルボキシメチルデキストラン、デキストランスルホン酸塩、キトサン、キサンタンガム、カルボキシメチルセルロースまたはその塩、カラギーナン、ヒドロキシエチルヒドロキシプロピルセルロース、エチルヒドロキシエチルセルロース、ヒドロキシプロピルメチルセルロース、およびメチルヒドロキシルプロピルセルロース、ポリアクリルアミド、ポリアクリルアミドコポリマー、エチレン無水マレイン酸コポリマー、架橋カルボキシメチルセルロース、ポリビニルアルコールコポリマー、架橋ポリエチレンオキシド、またはエステル化澱粉からなる群から選択され、好ましくは、セルロースエーテル、およびポリアクリルアミドである２種のさらなる増粘剤と、である、請求項１〜１２のいずれか１項に記載の組成物。
【請求項１４】
前記組成物が、少なくとも２種の結合剤を含み、前記少なくとも２種の結合剤が、澱粉およびさらなる結合剤であり、前記さらなる結合剤が、無機結合剤または有機結合剤である、請求項１〜１３のいずれか１項に記載の組成物。
【請求項１５】
前記組成物が、少なくとも２種の結合剤を含み、前記少なくとも２種の結合剤が、澱粉と、さらなる澱粉、ポリ酢酸ビニル、ポリエチレン酢酸ビニル、ポリアクリレート、およびポリビニルアルコールからなる群から選択され、好ましくは、ポリ酢酸ビニル、またはポリエチレン酢酸ビニルからなる群から選択されるさらなる有機結合剤と、である、請求項１〜１４のいずれか１項に記載の組成物。
【請求項１６】
前記組成物が、充填剤、澱粉、エーテル化澱粉、およびセルロースエーテル、ならびに任意に分散粉末、および／またはポリアクリルアミドからなる、請求項１〜１５のいずれか１項に記載の組成物。
【請求項１７】
請求項１〜１６のいずれか１項に記載の組成物を含む、特にスパックル混合物として使用するための粉末モルタル。
【請求項１８】
請求項１７に記載の粉末モルタルにおける澱粉エーテルと組み合わせた澱粉の使用。
【発明の詳細な説明】
【技術分野】
【０００１】
本発明は、粉末モルタル用組成物、および特にスパックル混合物として使用するための粉末モルタルに関する。
【背景技術】
【０００２】
従来技術では、粉末モルタルおよびペースト状モルタルの２種のモルタル系が知られている。それらは、継ぎ目を充填するか、または凹凸を滑らかにするために壁などの表面に塗布されること、その上に塗布される別の層のためのプライマー層としてさらに機能することで知られている。粉末モルタル（または粉末充填剤）は、例えば、まだ水を含有していないため、使用される場所により容易に移送され得る有益性を有し、さらに、それらは、処理特性が変更されたり劣化したりすることなく、数か月間保管され得る。
【０００３】
モルタルは、一般的に少なくとも１種の結合成分（または結合剤）、および少なくとも１種の充填剤を含むが、多くの場合他の添加剤が含まれる。結合剤は、充填剤材料の成分を結合し、充填剤を壁などのような基材に接着結合する機能を有する。技術水準では、異なる種類の結合剤、例えばセメント、硫酸カルシウム半水和物、または石灰などの、例えば無機結合剤、または例えばポリ酢酸ビニル、ポリエチレン酢酸ビニル、ポリアクリレート、またはポリビニルアルコールなどの有機ポリマー結合剤が存在する。
【発明の概要】
【発明が解決しようとする課題】
【０００４】
しかしながら、上記の有機ポリマー結合剤（分散粉末としても知られている）は、環境的に持続可能な資源ではなく、かなり高価である。
【０００５】
ポリ酢酸ビニルなどの分散粉末と比較して、一方では、有機結合剤としての澱粉は、生成コストが低く、再生可能で環境的に持続可能な資源であるという有益性を有する。
【０００６】
澱粉（またはアミラム（ａｍｙｌｕｍ））は、通常、アミロースおよびアミロペクチンの２種の異なる多糖類から構成されており、アミロペクチンは、アミロースと比較してはるかに大きいが、どちらもα−Ｄ−グルコース単位から構成されている。違いは、アミロペクチンが、１−４−および１−６−グリコシド結合によって結合されたα−Ｄ−グルコース単位から構成されているのに対して、アミロースは、１−４−グリコシド結合のみによって結合されたα−Ｄ−グルコース単位から構成されていることである。したがって、アミロペクチンは、アミロースよりもはるかに分岐しているため、澱粉中の分子がはるかに大きい。通常、アミロペクチンの重量による量は、澱粉中のアミロースの重量による量と比較して少なくとも２倍である（例えば、７０重量％のアミロペクチンに対して３０重量％アミロース）。しかしながら、これは澱粉によって異なり得る。ワキシー澱粉として既知の、アミロースを含まず主としてアミロペクチン澱粉を有する栽培植物品種である澱粉も存在する。一般的に、澱粉は、様々な植物（ジャガイモ、トウモロコシ、小麦、米、キャッサバ根（タピオカ）、エンドウなど）から入手され得るため、様々な特性（様々なアミロース／アミロペクチン比から始まる）を有する。さらに、澱粉は、非変性天然澱粉として、または様々な方法（例えば、物理的、化学的、または酵素的）で変性されて使用され得る。
【０００７】
物理的変性によれば、例えば、アルファ化澱粉、押し出し澱粉、噴霧調理澱粉、噴霧乾燥澱粉、ドラム乾燥澱粉、もしくはアニール澱粉、またはこれらの任意の組み合わせがあるが、これらに限定されない。もちろん、澱粉の異なる変性は、例えば、冷水可溶性澱粉または冷水膨潤性（ＣＷＳ）澱粉などの澱粉の異なる特性をもたらす。
【０００８】
一方、利用可能なヒドロキシル基での澱粉の化学変性は、例えば、酸化澱粉、架橋澱粉、エーテル化澱粉、もしくはエステル化澱粉、またはこれらの任意の組み合わせをもたらし得るが、これらに限定されない。
【０００９】
しかしながら、少なくともエーテル化およびエステル化後の澱粉は、通常、結合剤としてはみなされない。したがって、本発明において、エーテル化およびエステル化澱粉は、それらの特性がそれらを結合剤としてよりも増粘剤としてより有用にするので、結合剤としてではなく増粘剤として分類されることに留意しなければならない。
【００１０】
しかしながら、エーテル化澱粉でさえさらに変性されて、例えば、アルファ化エーテル化澱粉、押出エーテル化澱粉、噴霧調理エーテル化澱粉、噴霧乾燥エーテル化澱粉、ドラム乾燥エーテル化澱粉、冷水可溶性エーテル化澱粉、冷水膨潤性（ＣＷＳ）エーテル化澱粉、アニールエーテル化澱粉、酸化エーテル化澱粉、架橋エーテル化澱粉、もしくはエステル化エーテル化澱粉、またはこれらの任意の組み合わせをもたらし得るが、これらに限定されないことに留意しなければならない。いずれにしても、最初にどの変性が実行される必要があるかは優先されない。さらに、いくつかの変性が同時に実行されることも可能である。
【００１１】
粉末モルタルは、多くの場合（建築現場で水の添加後に）スパックル混合物または継ぎ目充填剤として使用される。スパックル混合物の他の名称は、例えば「スパックルペースト」または「継ぎ目および仕上げ混合物」である。さらに、粉末モルタルは、スクリード、パテ、または左官工事に、または石、レンガ、コンクリート組積ユニットなどのビルディングブロックを一緒に固めるために、またはそれらの間の不規則な間隙を充填して封止するために、使用され得る。
【００１２】
さらに、特にスパックルペーストとして使用するための粉末モルタル組成物は、表面の凹凸を平坦化して、さらなるコーティングのための均質な表面を提供する機能を有するべきである。それらはさらに、良好な作業性、ほんのわずかな摩耗量、良好な接着引張強度を有し、ジョイントテープまたは紙テープへの良好な接着性、良好な混合挙動、および快適な作業一貫性を提供するべきである。
【００１３】
一般的に、費用対効果が高く、再生可能で環境的に持続可能な資源を使用する傾向があり、生成するのにより費用対効果が高く、少数または少量の添加剤を必要とし、向上した特性、特に上記特性を有するモルタル組成物を見出す必要性が存在する。
【００１４】
したがって、本発明の目的は、生成するのにより費用対効果が高く、少数または少量の添加剤を必要とし、向上した特性を有し、再生可能で環境的に持続可能な資源を含有するモルタル組成物を提供することである。本発明の目的はまた、特にスパックルペーストとして使用するための対応する粉末モルタルを提供することでもある。
【課題を解決するための手段】
【００１５】
本発明の目的は、１種以上の充填剤、１種以上の結合剤、１種以上の増粘剤、および任意にさらなる添加剤を含む組成物であって、１種以上の結合剤のうちの少なくとも１種が澱粉であり、１種以上の増粘剤のうちの少なくとも１種がエーテル化澱粉である、組成物によって解決される。本発明の好ましい実施形態は、それぞれの従属請求項において定義される。
【発明の効果】
【００１６】
驚いたことには、粉末モルタル中でのエステル化デンプンと組み合わせた澱粉による分散粉末の置換によって、モルタルの特性の向上が引き起こされることが見出された。特に驚いたことは、この効果に必要なエーテル化澱粉の量が非常に少ないことであった。
【００１７】
さらに、澱粉ならびにエーテル化澱粉を使用することは、費用対効果が高く、再生可能で環境的に持続可能な資源を使用するという一般的な傾向に従っているため、世界的に有益である。
【発明を実施するための形態】
【００１８】
充填剤材料として、通常鉱物起源の結節状および層状材料が使用される。充填剤粒子は、コーティングの枠組みまたは骨格を形成するため、添加された充填剤材料の量に応じて、層厚とシンク特性に寄与する。
【００１９】
１種以上の充填剤は、炭酸カルシウム、炭酸カルシウムマグネシウム（ドロマイト）、硫酸カルシウム、パーライト、膨張パーライト、炭酸マグネシウム、ガラス、雲母、および樹脂マイクロビーズ、またはこれらの任意の組み合わせであり得、好ましくは、炭酸カルシウム、および／または炭酸カルシウムマグネシウムであり得る。
【００２０】
本発明による充填剤として使用される硫酸カルシウムは、石膏または無水石膏（硬焼）として理解されるべきである。
【００２１】
本発明による１種以上の充填剤は、組成物中に、全組成物の９０．０重量％超〜９９．５重量％未満、好ましくは、全組成物の９２．０重量％超〜９９．０重量％未満、より好ましくは、全組成物の９４．０重量％〜９８．５重量％の量で存在し得る。
【００２２】
１種以上の結合剤のうちの少なくとも１種は澱粉である。好適な澱粉の例としては、ジャガイモ澱粉、小麦澱粉、米澱粉、コーンスターチ、タピオカ澱粉、エンドウ澱粉、またはこれらの任意の組み合わせが挙げられるが、これらに限定されず、好ましくは、小麦澱粉、および／もしくはジャガイモ澱粉、またはこれらの任意の組み合わせが挙げられるが、これらに限定されない。
【００２３】
いくつかの好ましい実施形態では、澱粉は、天然澱粉、アルファ化澱粉、押し出し澱粉、噴霧調理澱粉、噴霧乾燥澱粉、ドラム乾燥澱粉、冷水可溶性澱粉、冷水膨潤性澱粉、アニール澱粉、酸化澱粉、架橋澱粉、エステル化澱粉、または非変性天然澱粉であり得、好ましくは、アルファ化澱粉、冷水膨潤性澱粉、酸化澱粉、または天然澱粉であり得る。
【００２４】
しかしながら、いくつかの好ましい実施形態では、いくつかの組み合わせが可能である。例えば、本発明のいくつかの実施形態によるアルファ化澱粉は、アルファ化された冷水膨潤性小麦澱粉（例えば、Ｋｒｏｎｅｒ−Ｓｔａｒｋｅ  ＧｍｂＨのＦｏｏｄｇｅｌ）であり得る。そのような澱粉の他の例は、冷水膨潤性小麦澱粉（例えば、Ｉｎｔｅｒｓｔａｒｃｈ  ＧｍｂＨのＡｌｌｓｔａｒｃｈ  Ｑｕｅｌｌｓｔａｒ  ＣＷＳ  １０）、アルファ化天然冷水膨潤性ジャガイモ澱粉（ＲｏｑｕｅｔｔｅのＰｒｅｇｅｆｌｏ  Ｐ  １００  Ｇ）、またはアルファ化冷水膨潤性小麦澱粉（例えば、Ｋｒｏｎｅｒ−Ｓｔａｒｋｅ  ＧｍｂＨのＬｉｇｈｔｅｃ）であるが、これらに限定されない。
【００２５】
一方、例えば、エステル化の後、澱粉はもはや天然ではないので、エステル化澱粉と同様である天然澱粉は不可能である。しかしながら、例えば、アルファ化澱粉または冷水膨潤性澱粉は、本発明による天然澱粉であると依然として見なされることに留意しなければならない。当業者は、澱粉の上記の変性に一般的に精通している。
【００２６】
したがって、１種以上の結合剤のうちの少なくとも１種は、天然のアルファ化澱粉、酸化澱粉、またはアルファ化澱粉であり得、好ましくは、天然のアルファ化小麦澱粉、天然のアルファ化冷水膨潤性澱粉、酸化冷水膨潤性小麦澱粉、またはアルファ化冷水膨潤性小麦澱粉であり得る。
【００２７】
さらに、いくつかの好ましい実施形態では、澱粉は、組成物中に、全組成物の０．５重量％超〜７重量％未満、好ましくは、全組成物の０．６重量％超〜５重量％未満、より好ましくは、全組成物の０．７重量％超〜３重量％未満の量で存在し得る。
【００２８】
上記のように澱粉は多糖類で構成されているので、いくつかの好ましい実施形態では、組成物は、１５，０００ｇ／ｍｏｌ〜２００，０００，０００ｇ／ｍｏｌ、好ましくは２０，０００ｇ／ｍｏｌ〜１５０，０００，０００ｇ／ｍｏｌ、より好ましくは３０，０００ｇ／ｍｏｌ〜１００，０００，０００ｇ／ｍｏｌ、最も好ましくは５０，０００ｇ／ｍｏｌ〜５０，０００，０００ｇ／ｍｏｌの平均分子量ＭＷを有する１種以上の多糖類を含み得る。
【００２９】
しかしながら、澱粉結合剤に加えて、さらなる結合剤が可能である。これらのさらなる結合剤は、例えば、無機結合剤または有機結合剤であり得る。
【００３０】
したがって、本発明によれば、本発明の組成物が、少なくとも２種の結合剤を含み、少なくとも２種の結合剤が、澱粉およびさらなる結合剤であり、さらなる結合剤が、無機結合剤または有機結合剤であることが可能であり得る。
【００３１】
無機結合剤であるさらなる結合剤は、例えば、セメント、硫酸カルシウム半水和物、または石灰であり得る。
【００３２】
有機結合剤であるさらなる結合剤は、例えば、さらなる澱粉、ポリ酢酸ビニル、ポリエチレン酢酸ビニル、ポリアクリレート、またはポリビニルアルコールであり得、好ましくは、ポリ酢酸ビニル、またはポリエチレン酢酸ビニルであり得る。そのような追加の結合剤の例は、Ｖｉｎｎａｐａｓ  ５０４３  ＮまたはＶｉｎｎａｐａｓ  ５０４４  Ｎ（どちらもＷａｃｋｅｒ製）であり得る。
【００３３】
さらなる澱粉は、上記で定義された澱粉のいずれかとして定義され得る。
【００３４】
しかしながら、本発明による好ましい結合剤は、有機結合剤である。
【００３５】
したがって、本発明による組成物は、少なくとも２種の結合剤を含み得、少なくとも２種の結合剤は、澱粉と、さらなる澱粉、ポリ酢酸ビニル、ポリエチレン酢酸ビニル、ポリアクリレート、およびポリビニルアルコールからなる群から選択され、好ましくは、ポリ酢酸ビニル、またはポリエチレン酢酸ビニルからなる群から選択されるさらなる有機結合剤と、である。
【００３６】
さらに、本発明によれば、組成物が、３種の結合剤、例えば、澱粉と、硫酸カルシウム半水和物と、ポリ酢酸ビニル、ポリエチレン酢酸ビニル、ポリアクリレート、またはポリビニルアルコールから選択され、好ましくは、ポリ酢酸ビニル、またはポリエチレン酢酸ビニルから選択される有機結合剤と、を含むことも可能であり得る。
【００３７】
さらに、１種以上の増粘剤のうちの少なくとも１種は、エーテル化澱粉である。エーテル化澱粉は、エーテル化ジャガイモ澱粉、エーテル化小麦澱粉、エーテル化米澱粉、エーテル化コーンスターチ、エーテル化タピオカ澱粉、エーテル化エンドウ澱粉、またはこれらの任意の組み合わせであり得、好ましくは、エーテル化小麦澱粉、および／もしくはエーテル化ジャガイモ澱粉、またはこれらの任意の組み合わせであり得る。
【００３８】
有利なことには、エーテル化澱粉は、降伏値を有し、その結果、それらは、壁にくっつき、経時での重力による落下はない。
【００３９】
いくつかの実施形態におけるエーテル化澱粉を得るために、エーテル化が行われ得る。したがって、エーテル化澱粉は、モノクロロ酢酸ナトリウム、または一般式ＣｎＨ２ｎＯ（ｎ＝２〜５）を有するアルキレンオキシドでエーテル化され得、好ましくは、プロピレンオキシド（ｎ＝３の場合、ＣｎＨ２ｎＯと同じ）でエーテル化され得る。
【００４０】
さらに、いくつかの実施形態では、エーテル化澱粉は、アルファ化エーテル化澱粉、押出エーテル化澱粉、噴霧調理エーテル化澱粉、噴霧乾燥エーテル化澱粉、ドラム乾燥エーテル化澱粉、冷水可溶性エーテル化澱粉、冷水膨潤性エーテル化澱粉、アニールエーテル化澱粉、酸化エーテル化澱粉、架橋エーテル化澱粉、またはエステル化エーテル化澱粉であり得、好ましくは、アルファ化エーテル化澱粉、または架橋エーテル化澱粉であり得る。
【００４１】
例えば、本発明のいくつかの実施形態によるエーテル化澱粉は、アルファ化架橋エーテル化ジャガイモ澱粉（例えば、ＡｖｅｂｅのＳｏｌｖｉｔｏｓｅ  ＺＰＦ）であり得る。そのようなエーテル化澱粉の他の例は、Ｌｙｃｋｅｌｉｔ  Ｈ  ３（Ｌｙｃｋｅｂｙ）、Ｎｏｒｓｔａｒ  Ｅ  ７（Ｎｏｒｄｍａｎｎ  Ｒａｓｓｍａｎｎ）、Ｏｐａｇｅｌ  ＣＭＴ（Ａｖｅｂｅ）、Ｏｐａｇｅｌ  ＦＰ  ６（Ａｖｅｂｅ）、Ｏｐａｇｅｌ  ＧＰＸ（Ａｖｅｂｅ）、Ｓｏｌｖｉｔｏｓｅ  Ｃ  ５  Ｆ（Ａｖｅｂｅ）、Ｓｏｌｖｉｔｏｓｅ  ＦＣ  ５０（Ａｖｅｂｅ）、Ｓｏｌｖｉｔｏｓｅ  Ｈ  ２０６０（Ａｖｅｂｅ）、Ｓｔａｒｐｏｌ  １３６（Ｓｔａｌｅｙ／Ａｍｙｌｕｍ）、Ｓｔａｒｐｏｌ  ４６８（Ｓｔａｌｅｙ／Ａｍｙｌｕｍ）、Ｔｙｌｏｖｉｓ  ＳＥ  ７（ＳＥ  Ｔｙｌｏｓｅ）、Ａｍｙｌｏｔｅｘ  ８１００（Ｈｅｒｃｕｌｅｓ）、Ａｍｙｌｏｔｅｘ  ８１００  Ｐ（Ｈｅｒｃｕｌｅｓ）、Ａｍｙｌｏｔｅｘ  ＳＴ  ２０００（Ｈｅｒｃｕｌｅｓ）、Ａｍｙｌｏｔｅｘ  ＳＴ  ２１００（Ｈｅｒｃｕｌｅｓ）、Ａｍｉｔｒｏｌｉｔ  ８８５０（Ａｇｒａｎａ）、Ｂｅｒｏｌａｎ  ＳＴ  ５００（Ｂｅｒｏｌａｎ）、Ｃａｓｕｃｏｌ  ３０１（Ａｖｅｂｅ）、Ｅｌｏｓｅｔ  ５４００（Ｅｌｏｔｅｘ）、およびＥｌｏｓｅｔ  ５４２０（Ｅｌｏｔｅｘ）であるが、これらに限定されない。
【００４２】
したがって、１種以上の増粘剤のうちの少なくとも１種は、アルファ化エーテル化澱粉であり得、好ましくは、アルファ化架橋エーテル化澱粉であり得、より好ましくは、アルファ化架橋エーテル化ジャガイモ澱粉であり得る。
【００４３】
さらに、本発明のいくつかの実施形態では、エーテル化澱粉は、組成物中に、全組成物の０．０１重量％超〜５重量％未満、好ましくは、全組成物の０．０２重量％超〜４重量％未満、より好ましくは、全組成物の０．０３重量％超〜３重量％未満、最も好ましくは、全組成物の０．０４重量％超〜２重量％未満の量で存在し得る。
【００４４】
いくつかの実施形態では、少なくとも２種の増粘剤が、本発明による組成物中に存在する。これらの２種の増粘剤は、エーテル化澱粉と、セルロースエーテル、セルロース系ガム、メチルセルロース、ヒドロキシエチルセルロース、ヒドロキシエチルメチルセルロース、デキストラン、カルボキシメチルデキストラン、デキストランスルホン酸塩、キトサン、キサンタンガム、カルボキシメチルセルロースまたはその塩、カラギーナン、ヒドロキシエチルヒドロキシプロピルセルロース、エチルヒドロキシエチルセルロース、ヒドロキシプロピルメチルセルロース、およびメチルヒドロキシルプロピルセルロース、ポリアクリルアミド、ポリアクリルアミドコポリマー、エチレン無水マレイン酸コポリマー、架橋カルボキシメチルセルロース、ポリビニルアルコールコポリマー、架橋ポリエチレンオキシド、またはエステル化澱粉からなる群から選択され、好ましくは、セルロースエーテル、またはポリアクリルアミドからなる群から選択されるさらなる増粘剤と、であり得る。
【００４５】
いくつかの実施形態では、少なくとも３種の増粘剤が、本発明による組成物中に存在する。これらの３種の増粘剤は、エーテル化澱粉と、セルロースエーテル、セルロース系ガム、メチルセルロース、ヒドロキシエチルセルロース、ヒドロキシエチルメチルセルロース、デキストラン、カルボキシメチルデキストラン、デキストランスルホン酸塩、キトサン、キサンタンガム、カルボキシメチルセルロースまたはその塩、カラギーナン、ヒドロキシエチルヒドロキシプロピルセルロース、エチルヒドロキシエチルセルロース、ヒドロキシプロピルメチルセルロース、およびメチルヒドロキシルプロピルセルロース、ポリアクリルアミド、ポリアクリルアミドコポリマー、エチレン無水マレイン酸コポリマー、架橋カルボキシメチルセルロース、ポリビニルアルコールコポリマー、架橋ポリエチレンオキシド、またはエステル化澱粉からなる群から選択され、好ましくは、セルロースエーテル、およびポリアクリルアミドである２種のさらなる増粘剤と、であり得る。
【００４６】
好適な増粘剤の例は、Ｂｅｒｍｏｃｏｌｌ  Ｅ  ４３１  Ｘ（Ａｋｚｏ  Ｎｏｂｅｌ  Ｃｈｅｍｉｃａｌｓ  ＡＧのセルロースエーテル）、またはＡｇｏｃｅｌ  Ｓ  ２０００（ＣＨＴ  Ｇｅｒｍａｎｙ  ＧｍｂＨのポリアクリルアミド）であり得るが、これらに限定されない。
【００４７】
本発明による組成物は、さらなる添加剤を含み得る。さらなる添加剤として、本発明による組成物は、殺菌剤および／または殺生物剤を含み得る。殺生物剤は、細菌汚染を防ぐために添加され、最後に、殺菌剤が、真菌蔓延を防ぐために添加される。
【００４８】
好ましい殺生物剤は、２−メチル−２Ｈ−イソチアゾリン−３−オン（ＭＩＴ）、および２−ブロモ−２−ニトロポパン−１．３−ジオール（ＢＮＰＤ）に基づいてもよく、好ましい殺菌剤は、イソプロピニルブチルカルバメート（ＩＰＢＣ）に基づいてもよい。
【００４９】
好ましくは、組成物は、全組成物の０．１〜１重量％の殺生物剤、および／または全組成物の０．０１〜０．０３重量％の殺菌剤を含み得る。
【００５０】
本発明の非常に好ましい実施形態では、本発明による組成物は、充填剤、澱粉、エーテル化澱粉、およびセルロースエーテル、ならびに任意に分散粉末、および／またはポリアクリルアミドを含み得る。
【００５１】
本発明の目的はまた、特に本発明による組成物から調製されるスパックルペーストとして使用するための粉末モルタルを提供することでもある。
【００５２】
本発明のさらに別の目的は、建築構造、好ましくは乾式壁構造におけるそのような粉末モルタルの使用を提供することである。
【００５３】
以下の実施例は、本発明をさらに説明するが、決してその範囲を限定するものと解釈されるべきではない。
【実施例】
【００５４】
本発明の組成物の特性における効果を示す実施例を調製する。
【００５５】
すべての実施例（Ｖ）を、「キッチンエイド」混合機内で、水と組成物を重量比０．４８：１で混合することによって調製する。
【００５６】
散在を約１５秒行い、シャベルでやわらかい混合を行う。６０秒間待機した後、混合物を混合機のレベル１で３０秒間混合し、続いてレベル２で５秒間混合し、続いて最後にレベル１で再度２５秒間混合する。１８０秒間の混合物のリラックス時間の後、レベル１でさらに３０秒間混合する。
【００５７】
様々な混合物を表１に示す。実施例Ｖ０、Ｖ０−１、Ｖ０−２、Ｖ１、およびＶ２は比較例である。Ｖ０は、分散粉末のみを含み、澱粉またはエーテル化澱粉を含まない。Ｖ０−１およびＶ０−２は、分散粉末およびエーテル化澱粉のみを含み、澱粉を含まない。Ｖ１とＶ２は、澱粉を含むが、エーテル化澱粉を含まない。
【００５８】
実施例Ｖ１−１、Ｖ１−２、Ｖ２−１、およびＶ２−２は、それらが澱粉およびエーテル化澱粉を含むため、発明例である。
【表１】
2021520332.tif 000002
【００５９】
表２は結果を示す。
磨耗量を、石膏板の画定細片に、約２ｍｍの厚さで準備された混合物を積み上げることによって試験する。一定重量になるまで（通常３日）室温で乾燥した後、細片を計量して研磨機（Ｔａｂｅｒ−Ａｂｒａｓｅｒ  Ｍｏｄｅｌｌ  ５０３）に入れ、毎分６０回転、およびサンドペーパーＳ  ３３、および５００ｇのチェック重量で１００回回転させる。その後、細片の重量を再度チェックし、差異が摩耗量である。
【００６０】
接着性を、石膏板に、約２ｍｍの厚さで準備された混合物を積み上げることによって試験する。その後、２本のテープ（紙または「Ｋｕｒｔ」）を、約５ｃｍのテープが石膏板の端を覆うように混合物中に配置する。次いで、パテナイフで２回オーバードローする。室温で約４８時間乾燥した後、テープを、テープが割れるまでゆっくり水で満たされたバケツに接続する。次いで、水の入ったバケツの重量を測定する。テープが２本あるため、平均値を計算する。
【００６１】
接着引張強度は、画定表面（基材）に垂直な引張応力によって、接着した試験表面（試験ディスク）を剥がすために必要なＮ／ｍｍ２の応力である。基材として石膏プラスターボードを使用する。プラスターボード上に厚さ１．５ｍｍの２本のレールを約２０ｃｍの距離で配置し、接着テープで取り付ける。混合物を気泡なしで均一に充填し、余分な材料をスパチュラまたはパテナイフでレール上にならす。完全に乾燥した後（室温で約４８時間）、試験ディスクを、２液型接着剤で乾燥混合物に全面接着させ、続いて、ねじを試験ディスクに挿入する。次いで、試験ディスクの形状の空洞を有する木製プレートを、試験ディスクが空洞内にあるように基板上に置く。その後、測定装置（Ｓａｔｔｅｃ）を木製プレート上に置き、ねじとの垂直接続を確立する。次いで、亀裂が発生するまで測定装置のクランクを回す。クランクを回している間、力は、常に約５０＋／−５Ｎ／秒上昇する必要がある。次いで、測定された力を試験ディスクの半径ｘ  πの２乗で除算することによって、接着引張強度を計算する（ここでは、ディスクの半径が２５ｍｍなので、１９６３ｍｍ２）。
【００６２】
摩耗量に関して、次いで、組成物は破壊しにくいため、値（ｇ）が小さいほど良好であると言える。接着性に関して、組成物とそれぞれのテープとのより強い接続にとって重要であるため、より高い値がより良好であると言える。「Ｋｕｒｔ」はＫｎａｕｆの特殊テープである。接着引張強度に関して、混合物の石膏板へのより強い接続にとって重要であるため、重ねてより高い値がより良好であると言える。
【表２】
2021520332.tif 000003
【００６３】
本発明の組成物は、それぞれの比較例と比較して、少なくとも等しいが、大部分は向上した特性を示す。特に驚いたことは、非常に少量のエーテル化澱粉であり、それは、結合剤としての澱粉と組み合わせてかなり大きな効果を発生させるのに十分である。
【国際調査報告】
2021520332.tif 000004
2021520332.tif 000005
2021520332.tif 000006